(57)【要約】【課題】  各種の染色条件における水に対する溶解度と、得られた染色物における各種堅牢度に優れた青色反応染料組成物を提供すること。【解決手段】  遊離酸の形で表すと、下式（ＩＩ）で示される染料群から選ばれる少なくとも２種の青色反応染料を含むことを特徴とする青色反応染料組成物。2006117821.tif 000034［式中、Ｒ１は水素原子、アルキル基、アルコキシ基、アルキルカルボニル基又はフェニルカルボニル基を表す。Ｘ’は塩素原子、フッ素原子、臭素原子又は水酸基を表す。Ｑ’は−ＳＯ２−ＣＨ＝ＣＨ２又は−ＳＯ２−ＣＨ２ＣＨ２Ｌ１を表す。Ｌ１はアルカリの作用で脱離する基又は水酸基を表す。］【選択図】  なし【特許請求の範囲】
【請求項１】
遊離酸の形で表すと、下式（ＩＩ）で示される染料群から選ばれる少なくとも２種の青色反応染料を含むことを特徴とする青色反応染料組成物。
2006117821.tif 000032
［式中、Ｒ１は水素原子、アルキル基、アルコキシ基、アルキルカルボニル基又はフェニルカルボニル基を表す。Ｘ’は塩素原子、フッ素原子、臭素原子又は水酸基を表す。Ｑ’は−ＳＯ２−ＣＨ＝ＣＨ２又は−ＳＯ２−ＣＨ２ＣＨ２Ｌ１を表す。Ｌ１はアルカリの作用で脱離する基又は水酸基を表す。］
【請求項２】
さらに、遊離酸の形で表すと、下式（Ｉ）で示される染料群から選ばれる少なくとも１種の赤色反応染料を含む請求項１に記載の反応染料組成物。
2006117821.tif 000033
［式中、Ｒは水素原子、アルキル基、アルコキシ基、アルキルカルボニル基又はフェニルカルボニル基を表す。Ｘ１は塩素原子、フッ素原子、臭素原子又は水酸基を表す。Ｑは−ＳＯ２−ＣＨ＝ＣＨ２又は−ＳＯ２−ＣＨ２ＣＨ２Ｌ２を表す。Ｌ２はアルカリの作用で脱離する基又は水酸基を表す。］
【請求項３】
式（Ｉ）で示される染料群から選ばれる赤色反応染料の合計と式（ＩＩ）で示される染料群から選ばれる青色反応染料の合計との重量比が、（０．５〜５０．０）：（５０．０〜９９．５）の範囲である請求項１又は２に記載の反応染料組成物。
【請求項４】
式（Ｉ）で示される染料群から選ばれる赤色反応染料の合計と式（ＩＩ）で示される染料群から選ばれる青色反応染料の合計との重量比が、（１〜５０）：（５０〜９９）の範囲である請求項１又は２に記載の反応染料組成物。
【請求項５】
請求項１〜４のいずれかに記載の反応染料組成物を用いることを特徴とする繊維材料の染色方法。
【請求項６】
請求項１〜４のいずれかに記載の反応染料組成物を用いることを特徴とする繊維材料の捺染方法。
【発明の詳細な説明】
【技術分野】
【０００１】
本発明は、セルロース繊維材料等を染色する際に有用な青色反応染料組成物に関する。
【背景技術】
【０００２】
下式（ＩＩＩ）で示される反応染料は、セルロース繊維材料を青色に染色する染料として公知である（下記特許文献１を参照）。
【０００３】
2006117821.tif 000002
（ＩＩＩ）
【０００４】
【特許文献１】特開昭５９−２２８０９０号公報（実施例８を参照）
【０００５】
しかしながら、上記反応染料（ＩＩＩ）は染色浴中において水に対する溶解度が低い染料であり、濃色の染色物を再現性良く得ることが困難であった。また、黄色反応染料及び／又は赤色反応染料と反応染料（ＩＩＩ）とを配合して染色する際に反応染料（ＩＩＩ）が染色浴中で析出して、染色物に斑が生じ易いという問題もあった。さらに、黄色反応染料及び／又は赤色反応染料と反応染料（ＩＩＩ）を配合染色して得た染色物の摩擦堅牢度や耐光堅牢度が不良になるという問題が生じていた。
【発明の開示】
【発明が解決しようとする課題】
【０００６】
上記の事情から、青色反応染料（ＩＩＩ）の代替品が求められていた。
本発明の目的は、各種の染色又は捺染条件において、水に対して充分な溶解度を有する青色反応染料組成物を提供することにある。また、黄色反応染料及び／又は赤色反応染料と配合染色した際に得られた染色物に斑が生じない青色反応染料組成物を提供することにある。さらに、青色反応染料組成物を黄色反応染料及び／又は赤色反応染料と配合染色した際に、得られた染色物の摩擦堅牢度や耐光堅牢度等が良好である繊維材料の染色方法を提供することにある。
【課題を解決するための手段】
【０００７】
すなわち、本発明は、次の（ｉ）〜（ｉｖ）を提供するものである。
（ｉ）遊離酸の形で表すと、下式（ＩＩ）で示される染料群から選ばれる少なくとも２種の青色反応染料を含むことを特徴とする青色反応染料含有組成物。
【０００８】
2006117821.tif 000003
【０００９】
［式中、Ｒ１は水素原子、アルキル基、アルコキシ基、アルキルカルボニル基又はフェニルカルボニル基を表す。Ｘ’は塩素原子、フッ素原子、臭素原子又は水酸基を表す。Ｑ’は−ＳＯ２−ＣＨ＝ＣＨ２又は−ＳＯ２−ＣＨ２ＣＨ２Ｌ１を表す。Ｌ１はアルカリの作用で脱離する基又は水酸基を表す。］
【００１０】
（ｉｉ）さらに、遊離酸の形で表すと、下式（Ｉ）で示される染料群から選ばれる少なくとも１種の赤色染料を含む上記（ｉ）に記載の反応染料含有組成物。
【００１１】
2006117821.tif 000004
【００１２】
［式中、Ｒは水素原子、アルキル基、アルコキシ基、アルキルカルボニル基又はフェニルカルボニル基を表す。Ｘ１は塩素原子、フッ素原子、臭素原子又は水酸基を表す。Ｑは−ＳＯ２−ＣＨ＝ＣＨ２又は−ＳＯ２−ＣＨ２ＣＨ２Ｌ２を表す。Ｌ２はアルカリの作用で脱離する基又は水酸基を表す。］
（ｉｉｉ）上記（ｉ）又は（ｉｉ）記載の反応染料含有組成物を用いることを特徴とする繊維材料の染色方法。
（ｉｖ）上記（ｉ）又は（ｉｉ）記載の反応染料含有組成物を用いることを特徴とする繊維材料の捺染方法。
【発明の効果】
【００１３】
本発明（ｉ）又は（ｉｉ）記載の反応染料組成物は、各種の染色条件において水に対する溶解度が良好である。また、本発明（ｉｉｉ）により得られた染色物の摩擦堅牢度や耐光堅牢度等は良好である。さらに、本発明（ｉｖ）により得られた捺染物は、均一で斑のないものである。
【発明を実施するための最良の形態】
【００１４】
本発明（ｉ）や（ｉｉ）における染料群（ＩＩ）や染料群（Ｉ）において、Ｒ１やＲは水素原子、アルキル基（好ましくは炭素数１〜５のアルキル基）、アルコキシ基（好ましくは炭素数１〜５のアルコキシ基）、アルキルカルボニル基（好ましくは炭素数２〜５のアルキルカルボニル基）又はフェニルカルボニル基を表す。アルキルカルボニル基としては、特にアセチル基又はプロピオニル基が好ましい。
染料群（ＩＩ）や染料群（Ｉ）において、Ｘ’及びＸ１は塩素原子、フッ素原子、臭素原子又は水酸基を表す。
染料群（ＩＩ）において、Ｑ’は−ＳＯ２ＣＨ＝ＣＨ２又は−ＳＯ２ＣＨ２ＣＨ２Ｌ１を表す。Ｌ１はアルカリの作用で脱離する基又は水酸基を表す。
染料群（Ｉ）において、Ｑは−ＳＯ２ＣＨ＝ＣＨ２又は−ＳＯ２ＣＨ２ＣＨ２Ｌ２を表す。Ｌ２はアルカリの作用で脱離する基又は水酸基を表す。
上記のアルカリの作用で脱離する基Ｌ１やＬ２としては、例えば、硫酸エステル基、チオ硫酸エステル基、燐酸エステル基、酢酸エステル基、ハロゲン原子又はピリジニオ基等を挙げることができる。該ピリジニオ基における水素原子の１〜２個は、カルボキシ基及びカルバモイル基からなる群より選ばれる置換基の１〜２個によって置換されていてもよい。
【００１５】
染料群（ＩＩ）や染料群（Ｉ）において、Ｘ’及びＸ１は塩素原子、フッ素原子、臭素原子又は水酸基を表す。
【００１６】
また、好ましい染料群（ＩＩ）としては、−ＮＨ−基及びＱ’が置換されたベンゼン環上の−ＮＨ−基が結合した炭素原子を１−位としたとき、上記Ｑ’が３−位又は４−位の炭素原子に結合する染料が挙げられる。
さらに、好ましい染料群（Ｉ）としては、−ＮＨ−基及びＱが置換されたベンゼン環上の−ＮＨ−基が結合した炭素原子を１−位としたとき、上記Ｑが３−位又は４−位の炭素原子に結合する染料が挙げられる。
【００１７】
本発明において用いられる染料群（ＩＩ）や染料群（Ｉ）は、それぞれ、遊離酸の形のものとその塩との混合物の形であってもよい。染料群（ＩＩ）や染料群（Ｉ）としては、アルカリ金属塩又はアルカリ土類金属塩であることが好ましい。また、ナトリウム塩、カリウム塩又はリチウム塩、及びこれらの塩を含有する混合物であることが特に好ましい。
【００１８】
本発明（ｉ）では、青色染料群（ＩＩ）の合計量と赤色染料群（Ｉ）の合計量との重量比が、（１〜５０）：（５０〜９９）の範囲であることが好ましい。
本発明（ｉｉ）では、青色染料群（ＩＩ）の合計量と赤色染料群（Ｉ）の合計量との重量比が、（０．５〜５０．０）：（５０．０〜９９．５）の範囲であることが好ましい。
本発明（ｉｉ）では、青色染料群（ＩＩ）の合計量と赤色染料群（Ｉ）の合計量との重量比が（１〜５０）：（５０〜９９）の範囲であることが特に好ましい。
【００１９】
青色染料群（ＩＩ）及び赤色染料群（Ｉ）は、例えば、特公昭６２−００１０３６号公報や特開昭５６−１１８９７６号公報に記載の方法、又はこれらの公報記載の方法に準じて製造することができる。
【００２０】
本発明（ｉｉ）において、青色染料群（ＩＩ）及び赤色染料群（Ｉ）の混合方法は特に限定されるものではない。例えば、青色染料群（ＩＩ）及び赤色染料群（Ｉ）を染色前に予め混合しておいてもよいし、青色染料群（ＩＩ）及び赤色染料群（Ｉ）を染浴中で混合してもよい。また、青色染料群（ＩＩ）の中間体化合物に赤色染料群（Ｉ）の２種の中間体化合物をそれぞれ逐次的に反応させて、青色染料群（ＩＩ）と赤色染料群（Ｉ）の混合物を得てもよい。
【００２１】
本発明（ｉ）や（ｉｉ）の組成物は、繊維材料を染色又は捺染する反応染料として有用である。かかる繊維材料としては、ヒドロキシ基及び／又はアミド基を含有するものであれば特に限定されない。上記の繊維としては、例えば、天然又は再生セルロース繊維、天然又は合成ポリアミド繊維、ポリウレタン繊維、皮革、及びこれらを含有する混紡材料等を挙げることができる。天然セルロース繊維の具体例は、木綿、リネン、麻、ジュートやラミー繊維等を挙げることができる。好ましい天然セルロース繊維は、木綿である。
【００２２】
再生セルロース繊維としては、例えば、レーヨン、ポリノジック、キュプラ繊維、テンセル（商品名）、タフセル（商品名）、モダール（商品名）、セルティマ（商品名）等を挙げることができる。天然又は合成ポリアミド繊維としては、例えば、羊毛、絹、ポリアミド−６，６、ポリアミド−６、ポリアミド−１１やポリアミド−４等を挙げることができる。また、これらを含有する混紡材料としては、これら繊維材料の混紡材料の他、これらの繊維材料と、ポリエステル、ナイロンやアクリル等の合成繊維との混紡材料等も例示される。
【００２３】
本発明（ｉ）や（ｉｉ）の組成物は、上述の繊維材料上に物理的化学的性状に応じた方法で染色又は捺染することができる。具体的には、上述の繊維上に吸尽染色法、コールドパッドバッチアップ法、連続染色法や捺染法等の方法により染色又は捺染することができる。
例えば、セルロース繊維上に吸尽染色法で染色する場合においては、炭酸ソーダ、重炭酸ソーダ、第三燐酸ソーダや苛性ソーダ等のアルカリの存在下、必要に応じて芒硝、食塩等の中性塩を加え、さらに必要に応じて溶解助剤、浸透剤又は均染剤等を併用し、３０〜１００℃程度の温度で染色する方法等が例示される。ここでアルカリや中性塩等の添加は、一度に行ってもよく、分割して行ってもよい。
【００２４】
セルロース繊維上にコールドパッドバッチアップ法で染色する場合においては、中性塩（芒硝や食塩等）及びアルカリ（苛性ソーダやケイ酸ソ−ダ等）を用いてパジング後、密閉包装材料中に一定温度で放置して処理する方法等が例示される。
セルロース繊維上に連続染色法で染色する場合においては、アルカリ（炭酸ソーダや重炭酸ソーダ等）の存在下、室温又は高められた温度でパジング後、スチーミング又は乾熱により処理する一相パジング法や、本発明の組成物が溶解されているパジング液に繊維を浸漬後、中性塩（芒硝又は食塩等）及びアルカリ（苛性ソーダやケイ酸ソ−ダ等）をパジングし、スチーミング又は乾熱することにより処理する二相パジング法等が例示される。
【００２５】
セルロース繊維上に捺染する場合においては、アルカリ（重曹等）を含有する捺染ペーストで印捺し、次いで８０℃以上の高温でスチーミングする一相法や、例えば中性又は弱酸性の捺染ペーストで印捺し、これを電解質含有のアルカリ性浴に通過させた後、又はアルカリ性の電解質含有パジング液でオーバパジングし、その後スチーミング又は乾熱処理することにより処理する二相法等が例示される。ここで、捺染ペーストには、例えばアルギン酸ソーダ、澱粉エーテル等の糊剤及び／又は乳化剤を含んでいてもよく、また、必要に応じて尿素等の捺染助剤及び／又は分散剤を含んでいてもよい。
【００２６】
セルロース繊維上に本発明の組成物を染色又は捺染する場合、用いられるアルカリは特に限定されないが、例えば、アルカリ金属の水酸化物、アルカリ金属若しくはアルカリ土類金属と無機酸又は有機酸との水溶性塩基性塩、又は、加熱状態でアルカリを遊離する化合物等を例示することができる。特に、アルカリ金属の水酸化物及び弱ないし中程度の強さの無機酸又は有機酸のアルカリ金属塩が挙げられ、これらの中でも、ナトリウム又はカリウムの水酸化物、ナトリウム塩及びカリウム塩が好ましい。このようなアルカリとしては、炭酸ソーダ、重炭酸ソーダ、第三燐酸ソーダ、苛性ソーダ、ケイ酸ソーダ、苛性カリ、蟻酸ソーダ、炭酸カリ、第一燐酸ソーダ、第二燐酸ソーダやトリクロロ酢酸ソーダ等を用いることもできる。
【００２７】
本発明（ｉ）や（ｉｉ）の組成物で着色されたセルロース系繊維は、白色または着色抜染することができる。抜染法の例として、スルフィン系還元剤、例えばジンクスルフォキシレートホルムアルデハイド［Ｚｎ（ＨＳＯ２ＨＣＯＨ）２］、ソジウムスルフォキシレートホルムアルデハイド［ＮａＨＳＯ２ＨＣＯＨ・２Ｈ２Ｏ］、ソジウムジンクスルホキシレート［Ｎａ２Ｓ２Ｏ４・ＺｎＳ２Ｏ４］を含む捺染糊を印捺してスチーム処理する白色抜染法や、上記の抜染剤に加えて着色用染料としてバット染料、硫化染料又は耐還元性の顔料を含む捺染糊を印捺してスチーム処理する着色抜染法が挙げられる。
【００２８】
合成ポリアミド繊維又は天然ポリアミド繊維上や、ポリウレタン繊維上に吸尽染色する場合においては、酸性〜弱酸性の染浴中、ｐＨの制御下に、本発明の組成物を吸尽させ、次いで６０〜１２０℃程度の温度下、中性〜アルカリ性にｐＨを変化させる方法等が例示される。必要に応じて、均染剤（塩化シアヌルとアミノベンゼンスルホン酸の縮合生成物、塩化シアヌルとアミノナフタレンスルホン酸の縮合生成物、ステアリルアミンとエチレンオキサイドとの付加生成物等）を用いてもよい。
【００２９】
本発明の組成物（ｉ）や（ｉｉ）は、所望の色相を得るために、必要に応じて本発明の特徴を損なわない範囲で、他の染料と混合して使用することができる。混合して使用する染料としては、反応染料であれば特に制約はないが、例えば、反応基としてスルファトエチルスルホン基、ビニルスルホン基、モノクロロトリアジン基、モノフルオロトリアジン基、モノニコチン酸トリアジン基、ジクロロトリアジン基、ジフルオロモノクロロピリミジン基及びトリクロロピリミジン基の少なくとも１種を少なくとも１つ以上有する染料、又はＳｕｍｉｆｉｘ、Ｓｕｍｉｆｉｘ  ＨＦ、Ｓｕｍｉｆｉｘ  Ｓｕｐｒａ、Ｒｅｍａｚｏｌ、Ｌｅｖａｆｉｘ、Ｐｒｏｃｉｏｎ、Ｃｉｂａｃｒｏｎ、Ｂａｓｉｌｅｎ、Ｄｒｉｍａｒｅｎｅ、Ｋａｙａｃｉｏｎ、Ｋａｙａｃｅｌｏｎ  Ｒｅａｃｔ等の冠称名で市販されている染料、更には、特開昭５０−１７８号公報、特開昭５６−９４８３号公報、特開昭５６−１５４８１号公報、特開昭５６−１１８９７６号、特開昭５６−１２８３８０号公報、特開昭５７−２３６５号公報、特開昭５７−８９６７９号公報、特開昭５７−１４３３６０号公報、特開昭５９−１５４５１号公報、特開昭５８−１９１７５５号公報、特開昭５９−９６１７４号公報、特開昭５９−１６１４６３号公報、特開昭６０−６７５４号公報、特開昭６０−１２３５５９号公報、特開昭６０−２２９９５７号公報、特開昭６０−２６０６５４号公報、特開昭６１−１２６１７５号公報、特開昭６１−１５５４６９号公報、特開昭６１−２２５２５６号公報、特開昭６３−７７９７４号公報、特開昭６３−２２５６６４号公報、特開平１−１８５３７０号公報、特開平３−７７０号公報、特開平５−３２９０７号公報、特開平５−１１７５３８号公報、特開平５−２４７３６６号公報や特開平６−２８７４６３号公報に記載されている染料、及びＣ．Ｉ．Ｒｅａｃｔｉｖｅ  Ｂｌｕｅ  １９等が例示される。
【実施例】
【００３０】
以下、実施例により本発明を更に詳細に説明するが、本発明はこれらの実施例に限定されるものではない。なお、例中の％及び部は、特記しない限り重量％及び重量部を表す。
【００３１】
下式（Ｎ１）〜（Ｎ１１）で示される青色反応染料［遊離酸の形で表記］及び下式（Ｒ１）〜（Ｒ１１）で示される赤色反応染料［遊離酸の形で表記］を用いて、下表１に示す組成の青色反応染料含有組成物を作製した。
【００３２】
2006117821.tif 000005
【００３３】
2006117821.tif 000006
【００３４】
2006117821.tif 000007
【００３５】
2006117821.tif 000008
【００３６】
2006117821.tif 000009
【００３７】
2006117821.tif 000010
【００３８】
2006117821.tif 000011
【００３９】
2006117821.tif 000012
【００４０】
2006117821.tif 000013
【００４１】
2006117821.tif 000014
【００４２】
2006117821.tif 000015
【００４３】
2006117821.tif 000016
【００４４】
2006117821.tif 000017
【００４５】
2006117821.tif 000018
【００４６】
2006117821.tif 000019
【００４７】
2006117821.tif 000020
【００４８】
2006117821.tif 000021
【００４９】
2006117821.tif 000022
【００５０】
2006117821.tif 000023
【００５１】
2006117821.tif 000024
【００５２】
2006117821.tif 000025
【００５３】
2006117821.tif 000026
【００５４】
【表１】
2006117821.tif 000027
【００５５】
実施例１
綿繊維からなる編み物１００部をセットした各染色装置（浴比は１：１０、浴温は６０℃）中に、組成物Ｎｏ．１〜６で示される各染料組成物の４部及び無水芒硝５０部をそれぞれ投入した。次いで、６０℃で約２０分間編み物を処理後、炭酸ソーダ２０部を浴中に投入した。
次に、６０℃で６０分間編み物を染色した。染色を終了した後に洗浄して、斑のない均一な濃青色の染色物を得た。該染色物の耐光堅牢度及び摩擦堅牢度は良好であった。また、上記染色の再現性も良好であった。
【００５６】
実施例２
ａ）綿繊維からなる編み物１００部をセットした各染色装置（浴比は１：１０、浴温は７０℃）中に、組成物Ｎｏ．７〜１２で示される各染料組成物の８部及び無水芒硝５０部をそれぞれ投入した。次に、７０℃で約２０分間編み物を処理後、炭酸ソーダ２０部を浴中に投入した。次いで、７０℃で６０分間編み物を染色した。染色を終了した後に洗浄して、斑のない均一な濃青色の染色物を得た。該染色物の耐光堅牢度は良好であった。また、上記染色の再現性も良好であった。
ｂ）綿繊維からなる編み物１００部をセットした各染色装置（浴比は１：１０、浴温は７０℃）中に、組成物Ｎｏ．７〜１２で示される各染料組成物の４部及び無水芒硝５０部をそれぞれ投入した。次に、７０℃で約２０分間編み物を処理後、炭酸ソーダ２０部を浴中に投入した。次いで、７０℃で６０分間編み物を染色した。染色終了後に染色物を洗浄して、斑のない均一な濃青色の染色物を得た。該染色物の耐光堅牢度は良好であった。また、上記染色の再現性も良好であった。
ｃ）上記のａ）で得た染色物は、上記のｂ）で得た染色物に比べて、その表面濃度が充分に濃く染まっていた。
【００５７】
実施例３
綿繊維からなる編み物１００部をセットした各染色装置（浴比は１：１０、浴温は８０℃）中に、組成物Ｎｏ．１３〜１９で示される各染料組成物８部及び無水芒硝の６０部を、それぞれ投入した。次に、６０℃で約２０分間編み物を処理後、３８度ボーメの苛性ソーダ３ｍｌを浴中に投入し、６０℃で５０分間編み物を染色した。染色終了後に染色物を洗浄して、斑のない均一な濃青色の染色物を得た。該染色物の耐光堅牢度及び摩擦堅牢度は良好であった。また、上記染色の再現性も良好であった。
【００５８】
実施例４
綿繊維からなる糸１０００部をセットしたチーズ染色装置（浴比は１：１０、浴温は５０℃）中に組成物Ｎｏ．２０〜２１で示される各染料組成物６０部及び食塩の５００部を、それぞれ投入した。５０℃で２０分間処理後、炭酸ソーダ２００部を浴中に投入した。次いで、５０℃で６０分間染色後、得られた染色物を洗浄した。
得られた染色物の耐光堅牢度及び摩擦堅牢度は良好であった。また、チーズの内層と外層間で濃度差のない均一な濃青色の染色糸を得た。チーズの最内層部を観察したが、染色糸に染料の凝集は認められなかった。さらに、チーズ染色の再現性も良好であった。
【００５９】
実施例５
レーヨンからなる編み物１００部をセットした染色装置（浴比は１：１０、浴温は８０℃）中に、組成物Ｎｏ．１〜８で示される各染料組成物２部及び無水芒硝３０部をそれぞれ投入した。８０℃で２０分間編み物を処理した後、炭酸ソーダ２０部を投入し、８０℃で６０分間染色後、得られた染色物を洗浄した。耐光堅牢度及び摩擦堅牢度が良好であり、斑の無い均一な濃青色の染色物が得られた。また、上記染色の再現性も良好であった。
【００６０】
実施例６
レーヨン織物１００部をセットした染色装置（浴比は１：２０、浴温は７０℃）中に、組成物Ｎｏ．９〜１５で示される各染料組成物３部及び無水芒硝各４０部をそれぞれ投入し、７０℃で２０分間編み物を処理後、炭酸ソーダ２０部を浴中に投入した。次いで、７０℃で６０分間編み物を処理して染色した。染色終了後、洗浄して得た染色物は、斑の無い均一な濃青色であり、染色物の耐光堅牢度及び摩擦堅牢度はいずれも良好であった。また、上記染色の再現性も良好であった。
【００６１】
実施例７
組成物Ｎｏ．１６〜１９で示される各染料組成物２００部を熱水で溶解後、２５℃に冷却し、各液にアルギン酸ソーダ１部、メタニトロベンゼンスルホン酸ソーダ１０部及び炭酸水素ナトリウム２０部をそれぞれ添加し、さらに水を加えて、２５℃で全量を１０００部とした。この液をパジング液として用いて各木綿織物をパジングし、織物を１２０℃で２分間乾燥した。次に１００℃で５分間スチーミングして染料を固着させた。均一な濃青色の染色物がそれぞれ得られた。各染色物の耐光堅牢度及び摩擦堅牢度は良好であった。また、上記染色を繰り返しても、染色の再現性は良好であった。
【００６２】
実施例８
組成物Ｎｏ．１〜６で示される各染料組成物０．２部、遊離酸の形で表すと下式（ＩＩＩａ）で示される黄色反応染料（特開昭５６−１５４８１号公報参照）０.２部、遊離酸の形で表すと下式（ＩＶａ）で示される赤色染料（特開昭５０−１７８号公報参照）０.２部及び無水芒硝５０部を、綿繊維からなる編み物１００部をセットした染色装置（浴比は１：１０、浴温は６０℃）中に投入した。投入後、６０℃で約２０分間編み物を処理した。次いで、炭酸ソーダ２０部を浴中に投入し、６０℃で６０分間編み物を染色した。この際、染色途中において、各色染料間の相容性を観察したところ、各色染料の染着速度が揃っており、相容性は良好であった。染色終了後、洗浄して、均一で斑のない茶褐色の染色物を得た。該染色物の耐光堅牢度及び摩擦堅牢度は良好であった。また、上記染色を繰り返し実施した。得られた各染色物の色相は、一回目と二回目で一致していた。
【００６３】
2006117821.tif 000028
（ＩＩＩａ）
【００６４】
2006117821.tif 000029
（ＩＶａ）
【００６５】
比較例１
実施例８で用いた組成物Ｎｏ．１で示される染料組成物の代りに青色反応染料（ＩＩＩ）の０．２部を用い、且つ、綿繊維からなる編み物１００部をセットした染色装置（浴比は１：１０、浴温は６０℃）中に式（ＩＩＩａ）で示される黄色反応染料０.２部、式（ＩＶａ）で示される赤色染料０.２部及び無水芒硝５０部を投入した。投入後、６０℃で約２０分間編み物を処理した。次いで、炭酸ソーダ２０部を浴中に投入し、６０℃で６０分間編み物を染色した。染色途中において、各色染料間の相容性を観察したところ、青色染料の染色速度が速すぎて、好ましくない相容性であった。染色終了後、洗浄し、次いで乾燥した。得られた茶褐色の染色布を観察したところ、染色布表面の着色が不均一であった。また、上記の染色布の耐光堅牢度及び摩擦堅牢度は、実施例８で得た染色布に比べて０．５級程度劣っていた。また、上記染色を繰り返し実施したところ、得られた染色布の色相は、一回目の染色時と二回目の染色時で一致しなかった。
【００６６】
実施例９
組成物Ｎｏ．１０〜１９で示される各反応染料組成物０．５部、遊離酸の形で表すと下式（Ｖａ）で示される黄色反応染料（特開昭５６−１５４８１号公報参照）０.１部、遊離酸の形で表すと下式（ＶＩａ）で示される赤色反応染料（特開昭５０−１７８号公報参照）０.２部及び無水芒硝５０部を、綿繊維からなるチーズ１００部をセットした染色装置（浴比は１：７、浴温は７０℃）中に投入し、投入後７０℃で約２０分間処理後、炭酸ソーダ２０部を浴中に投入し、７０℃で６０分間染色した。各色反応染料の相容性を、染色途中において確認した。各色反応染料の染着速度は揃っており、良好であった。染色終了後に洗浄して、上記チーズの内層と外層とで、濃度差の無い均一なグレー色の染色物が得られた。染色物の耐光堅牢度及び摩擦堅牢度は良好であった。また、上記染色を繰り返し実施したところ、得られた染色物の色相は良く一致していた。
【００６７】
2006117821.tif 000030
（Ｖａ）
【００６８】
2006117821.tif 000031
（ＶＩａ）
【００６９】
実施例１０
組成物Ｎｏ．１〜８で示される各反応染料組成物を用いて、以下の組成をもつ色糊を作製した。
＜色糊組成＞
反応染料組成物                            ５部
尿素                                      ５部
アルギン酸ソーダ（５％）元糊            ５０部
熱湯                                    ２５部
重曹                                      ２部
バランス（水）                          １３部
合        計                          １００部
【００７０】
この色糊をシルケット加工綿ブロード上に印捺し、中間乾燥後、１００℃で５分間スチーミングを行い、湯洗い、ソーピング、湯洗い及び乾燥して仕上げた。得られた各捺染物の濃度はいずれも濃色であった。また、各捺染物の諸堅牢度はいずれも良好であった。
【００７１】
実施例１１
上記の実施例１０において、組成物Ｎｏ．１で示される反応染料組成物を用いて得た染色布に、以下の組成からなる抜染糊を印捺し、中間乾燥後、１００℃で１５分間スチーミングを行い、次いで、湯洗い、ソーピング、湯洗い及び乾燥して仕上げた。得られた捺染布は、上記抜染糊を印捺した部分が紺から白色となり、白色抜染法に耐える白度を有していた。
＜抜染糊組成＞
アルギン酸ソーダ（５％）元糊            ５０部
熱湯                                    ２０部
スルフィン系還元剤                      １５部
炭酸カリウム                              ３部
バランス（水）                          １２部
合    計                          １００部
【００７２】
比較例２
組成物Ｎｏ．１における化合物Ｒ１に代えて式（ＩＶａ）で示される染料を用いた以外は、実施例１０と同様に処理した捺染布を用意した。この捺染布を用いる以外は上記実施例１１と同じ方法で抜染処理を行った。抜染糊印捺部は紺色から赤色に変色し、充分な白度を有する布が得られなかった。
【００７３】
実施例１２
組成物Ｎｏ．９〜１５で示される各反応染料組成物３０部をそれぞれ熱水に溶解した後、２５℃に冷却した。各染料溶液中に３２．５％苛性ソーダ水溶液１５部及び５０度ボーメの水ガラス１５０部を添加後、２５℃で水を加えて全量を１０００部とし、直後に、この液をパジング液として木綿織物をパジングした。パジングした木綿織物を巻き上げ、ポリエチレンフィルムで密閉し、２５℃の室温で２０時間放置した。次いで、常法で洗浄し、乾燥して仕上げた。各染色物の濃度は濃いものであった。また、各染色物の諸堅牢度も良好であった。
【産業上の利用可能性】
【００７４】
本発明（ｉ）や（ｉｉ）の反応染料組成物は、セルロース繊維材料等の衣料品を濃青色に染色又は捺染する際に有用である。
また、本発明（ｉｉｉ）の染色方法や（ｉｖ）の捺染方法によれば、均一で斑のない染色物や捺染物が得られる。